(57)【要約】  本発明の複合塗料は、少なくとも塗膜形成樹脂とガラスとを含み、セメント硬化体の被覆に用いられる複合塗料であって、ガラスが、ガラス組成として、質量％で、ＺｒＯ2  １２〜２４％、ＴｉＯ2  ２〜２０％を含有することを特徴とする。
2019039495.tif 000002
【特許請求の範囲】
【請求項１】
少なくとも塗膜形成樹脂とガラスとを含み、セメント硬化体の被覆に用いられる複合塗料であって、
前記ガラスが、ガラス組成として、質量％で、ＺｒＯ2  １２〜２４％、ＴｉＯ2  ２〜２０％を含有することを特徴とする複合塗料。
【請求項２】
前記ガラスが、更に、ガラス組成として、質量％で、ＳｉＯ2  ５０〜６５％、Ｌｉ2Ｏ＋Ｎａ2Ｏ＋Ｋ2Ｏ  １０〜３０％、ＭｇＯ＋ＣａＯ＋ＳｒＯ＋ＢａＯ  ０〜１０％を含有することを特徴とする請求項１に記載の複合塗料。
【請求項３】
前記ガラスの光路長３μｍ、波長５５５ｎｍにおける透過率が７５％以上であることを特徴とする請求項１又は２に記載の複合塗料。
【請求項４】
前記ガラスの光路長３μｍ、波長２７５ｎｍにおける透過率が７０％以下であることを特徴とする請求項１〜３の何れか１項に記載の複合塗料。
【請求項５】
前記ガラスの表面がシランカップリング剤で被覆されていることを特徴とする請求項１〜４の何れか１項に記載の複合塗料。
【請求項６】
前記ガラスの含有量が０．１〜３０質量％であることを特徴とする請求項１〜５の何れか１項に記載の複合塗料。
【請求項７】
前記ガラスが鱗片状ガラスを含むことを特徴とする請求項１〜６の何れか１項に記載の複合塗料。
【請求項８】
前記鱗片状ガラスの平均厚みが０．１〜２０μｍであり、且つ、前記鱗片状ガラスの平均粒径が２０〜１０００μｍであることを特徴とする請求項７に記載の複合塗料。
【請求項９】
前記ガラスがミルドファイバーを含むことを特徴とする請求項１〜８の何れか１項に記載の複合塗料。
【請求項１０】
前記ミルドファイバーのアスペクト比（平均単繊維長／平均単繊維直径）が１〜１００であることを特徴とする請求項９に記載の複合塗料。
【請求項１１】
前記ミルドファイバーの平均単繊維直径が３〜３０μｍであり、且つ、前記ミルドファイバーの平均単繊維長が２０〜４００μｍであることを特徴とする請求項９又は１０に記載の複合塗料。
【請求項１２】
前記塗膜形成樹脂が、熱可塑性樹脂、熱硬化性樹脂、ＵＶ硬化性樹脂の中から選択される１種又は２種以上であることを特徴とする請求項１〜１１の何れか１項に記載の複合塗料。
【請求項１３】
更にシリコーン系化合物、シロキサン化合物、シランカップリング剤、フッ素系化合物の中から選択される１種又は２種以上を含むことを特徴とする請求項１〜１２の何れか１項に記載の複合塗料。
【請求項１４】
更に紫外線吸収性化合物を０〜５質量％含むことを特徴とする請求項１〜１３の何れか１項に記載の複合塗料。
【請求項１５】
ガラス組成として、質量％で、ＺｒＯ2  １２〜２４％、ＴｉＯ2  ２〜２０％を含有し、且つセメント硬化体の被覆に用いることを特徴とするガラス。
【請求項１６】
更に、ガラス組成として、質量％で、ＳｉＯ2  ５０〜６５％、Ｌｉ2Ｏ＋Ｎａ2Ｏ＋Ｋ2Ｏ  １０〜３０％、ＭｇＯ＋ＣａＯ＋ＳｒＯ＋ＢａＯ  ０〜１０％を含有することを特徴とする請求項１５に記載のガラス。
【請求項１７】
鱗状片ガラスを含むことを特徴とする請求項１５又は１６に記載のガラス。
【請求項１８】
ミルドファイバーを含むことを特徴とする請求項１５〜１７の何れか１項に記載のガラス。
【発明の詳細な説明】
【技術分野】
【０００１】
本発明は、セメント硬化体の被覆に用いる複合塗料及びガラスに関する。
【背景技術】
【０００２】
従来、コンクリート構造物やセメント製品表面に様々な塗料を被覆し、経年劣化を抑制する方法が知られている。【０００３】
セメント硬化体の被覆に用いられる塗料は、水とセメントとの化学反応により生成されるセメント硬化体と直接接触する。しかし、セメント硬化体からはアルカリ成分が溶出するため、被覆する塗料は、耐アルカリ性に優れた塗料が使用されている。
【先行技術文献】
【特許文献】
【０００４】
【特許文献１】特公平４−２１５７９号公報
【特許文献２】特開２０１６−７９１９３号公報
【発明の概要】
【発明が解決しようとする課題】
【０００５】
特許文献１では、コンクリート保護材料の耐アルカリ性の低下を抑制するために、エチレン性不飽和単量体を含む樹脂組成物を用いている。【０００６】
さらに近年、コンクリート構造物やセメント製品の下地の色・柄を生かし、表面の透明感や光沢を出すことを目的として、無色塗料によるクリア塗装が行われるようになってきた。このクリア塗装は、コンクリート構造物表面の亀裂等の劣化を早期に発見するためにも有用である。【０００７】
特許文献２では、コンクリート構造物の表面を被覆する透明塗膜に関し、塗膜のバリア性能及び透明性を向上させるためにガラスフレーク（鱗片状ガラス）が用いられている。【０００８】
ところで、セメント硬化体の被覆に用いる塗料は、屋外で使用されることが多く、過酷な状況に晒される。その中でも特に紫外線は、塗料に含有されている樹脂を劣化させるため、塗膜の躯体からの剥がれ、変色、クラック等を惹起する虞がある。【０００９】
そのため、紫外線への対応として、チタンや亜鉛などの無機ナノ粒子、また有機系の紫外線吸収剤としてベンゾトリアゾール系紫外線吸収剤やヒドロキシフェニルトリアジン（ＨＰＴ）系紫外線吸収剤、更に、顔料を導入させる場合がある。【００１０】
これらの紫外線吸収性化合物のうち、無機ナノ粒子は塗料中の他成分への影響が少なく安定であるが、高コストとなると共に、一定量以上含有させると塗膜特性を損なう可能性がある。一方、有機系の紫外線吸収剤は安定性に欠ける上、塗料中の他成分への影響が大きく反応が起こる虞があるため、こちらも一定量以上の導入が難しい。加えて顔料は、安価で効果が大きく安定性も良いが、塗膜の透明性が失われ母材の状態が確認し難くなるため、一定量以上含有させないことが好ましい。このように、紫外線吸収化合物や顔料を多量に含有させることができない塗料では、紫外線による塗膜の劣化を抑制することが困難であった。【００１１】
本発明の課題は、セメント硬化体に用いる複合塗料であって、耐アルカリ性に優れ、しかも、紫外線によって劣化し難い塗膜を形成できる複合塗料及び複合塗料に用いるガラスを提供することである。
【課題を解決するための手段】
【００１２】
本発明者等はセメント硬化体に用いる複合塗料に関して鋭意実験した結果、塗膜のアルカリ溶出による劣化や、紫外線による劣化は、ガラス組成として、ＺｒＯ2及びＴｉＯ2を必須成分として含有させたガラスを用いることにより解決できることを見出した。【００１３】
すなわち、本発明の複合塗料は、少なくとも塗膜形成樹脂とガラスとを含み、セメント硬化体の被膜に用いられる複合塗料であって、ガラスが、ガラス組成として、質量％で、ＺｒＯ2  １２〜２４％、ＴｉＯ2  ２〜２０％を含有することを特徴とする。【００１４】
このようにすることで、耐アルカリ性に優れ、しかも、紫外線によって劣化し難い塗膜を形成することができる複合塗料を得ることができる。【００１５】
本発明の複合塗料は、ガラスが、更に、ガラス組成として、質量％で、ＳｉＯ2  ５０〜６５％、Ｌｉ2Ｏ＋Ｎａ2Ｏ＋Ｋ2Ｏ  １０〜３０％、ＭｇＯ＋ＣａＯ＋ＳｒＯ＋ＢａＯ  ０〜１０％を含有することが好ましい。【００１６】
このようにすることで、ガラスの化学耐久性（耐酸性、耐水性、耐アルカリ性）がより向上し、ひいては塗膜の化学耐久性が向上する。【００１７】
本発明の複合塗料は、ガラスの光路長３μｍ、波長５５５ｎｍにおける透過率が７５％以上であることが好ましい。【００１８】
このようにすることで、塗膜の可視域（特に５５５ｎｍ）における透過率が高くなるため、塗膜の透明性が高くなり、その結果、可視光に対して透明な塗膜を得易くなる。なお、本発明において、「透明」とは、「目視で塗膜の向こう側が視認できる状態」を指す。また、「ガラスの透過率」は、厚み３μｍのガラスを分光光度計（日本分光製  Ｖ−６７０）にて測定した値である。【００１９】
本発明の複合塗料は、ガラスの光路長３μｍ、波長２７５ｎｍにおける透過率が７０％以下であることが好ましい。【００２０】
このようにすることで、ガラスに紫外域（２００〜３８０ｎｍ）の波長が吸収され易いため、塗膜の紫外線による劣化をより抑制できる。【００２１】
本発明の複合塗料は、ガラスの表面がシランカップリング剤で被覆されていることが好ましい。【００２２】
このようにすることで、ガラスと樹脂界面の濡れ性や接着性を確保できることから、塗膜の透過率や強度を向上できる。【００２３】
本発明の複合塗料は、ガラスの含有量が０．１〜３０質量％であることが好ましい。【００２４】
このようにすることで、塗膜のバリア性能や強度が向上する。【００２５】
本発明の複合塗料は、ガラスが鱗片状ガラスを含むことが好ましい。【００２６】
このようにすることで、塗膜中或いはセメント硬化体上にガラスを効率よく配置できるため、紫外線等に対するバリア性能に優れ、セメント硬化体を劣化し難くできる。なお、本発明では、「鱗片状」とは、ガラス膜を破砕して鱗片状にしたものである。【００２７】
本発明の複合塗料は、鱗片状ガラスの平均厚みが０．１〜２０μｍであり、且つ、前記鱗片状ガラスの平均粒径が２０〜１０００μｍであることが好ましい。【００２８】
このようにすることで、塗膜のバリア性能が向上する。なお、平均厚みは、試料１０枚を採取し、ダイヤルゲージを用いて１枚ごとにμｍ単位まで測定し、算出した平均値であり、平均粒径は、レーザ回折法により測定した光散乱相当径の粒度分布において、粒径が小さなものから体積累計５０％に相当する粒径（Ｄ５０）である。【００２９】
本発明の複合塗料は、ガラスがミルドファイバーを含むことが好ましい。【００３０】
このようにすることで、塗料中におけるガラスの分散性が良好になり、塗膜中或いはセメント硬化体上に均一な塗膜を形成できるため、紫外線等に対する塗膜のバリア性に優れ、セメント硬化体を劣化し難くできる。なお、本発明では、「ミルドファイバー」とは、ガラス長繊維を粉砕して粉末状にしたものを指す。【００３１】
本発明の複合塗料は、ミルドファイバーのアスペクト比（平均単繊維長／平均単繊維直径）が１〜１００であることが好ましい。【００３２】
このようにすることで、よりガラスの分散性が良い複合塗料を得ることができる。また、その結果、均一な塗膜を得ることが容易になる。なお、平均単繊維直径はＪＩＳ  Ｒ  ３４２０：２０１３のＡ法（輪郭法）で測定した値であり、平均単繊維長はＪＩＳ  Ｒ  ３４２０：２０１３のＡ法（輪郭法）に準ずる方法で測定した値である。【００３３】
本発明の複合塗料は、ミルドファイバーの平均単繊維直径が３〜３０μｍであり、且つミルドファイバーの平均単繊維長が２０〜４００μｍであることが好ましい。【００３４】
このようにすることで、より分散性が良い複合塗料を得ることができる。また、その結果、より均一な塗膜を得ることが容易になり、紫外線に対する塗膜のバリア性能が向上する。【００３５】
本発明の複合塗料は、塗膜形成樹脂が、熱可塑性樹脂、熱硬化性樹脂、ＵＶ硬化性樹脂の中から選択される１種又は２種以上であることが好ましい。【００３６】
このようにすることで、セメント硬化体を被覆する塗膜を形成することができる。なお、選択される樹脂は耐アルカリ性を有するものが好ましく、エマルジョン化されたものでも良い。【００３７】
本発明の複合塗料は、更にシリコーン系化合物、シロキサン化合物、シランカップリング剤、フッ素系化合物の中から選択される１種又は２種以上を含むことが好ましい。【００３８】
このようにすることで、塗膜の撥水性が向上する。【００３９】
本発明の複合塗料は、更に紫外線吸収性化合物を０〜５質量％含むことが好ましい。【００４０】
紫外線吸収性化合物の含有量をこのように規制することで、複合塗料を低コストにできる。また、複合塗料の安定性や塗膜特性を確保しつつも紫外線吸収性能を向上させることができる。【００４１】
本発明のガラスは、ガラス組成として、質量％で、ＺｒＯ2  １２〜２４％、ＴｉＯ2  ２〜２０％を含有し、且つセメント硬化体の被覆に用いることを特徴とする。【００４２】
本発明のガラスを用いると、耐アルカリ性に優れ、しかも、紫外線によって劣化し難い塗膜を形成することができる。【００４３】
本発明のガラスは、更に、ガラス組成として、質量％で、ＳｉＯ2  ５０〜６５％、Ｌｉ2Ｏ＋Ｎａ2Ｏ＋Ｋ2Ｏ  １０〜３０％、ＭｇＯ＋ＣａＯ＋ＳｒＯ＋ＢａＯ  ０〜１０％を含有することが好ましい。【００４４】
このようにすることで、ガラスの化学耐久性がより向上する。【００４５】
本発明のガラスは、鱗状片ガラスであることが好ましい。【００４６】
このようにすることで、ガラスが、塗膜中或いはセメント硬化体上に効率よく配置できるため、紫外線等に対するバリア性能に優れ、セメント硬化体を劣化し難くできる。【００４７】
本発明のガラスは、ミルドファイバーであることが好ましい。【００４８】
このようにすることで、塗料中の分散性が良好になり、塗膜中或いはセメント硬化体上に均一な塗膜を形成できるため、紫外線等に対する塗膜のバリア性に優れ、セメント硬化体を劣化し難くできる。
【図面の簡単な説明】
【００４９】
【図１】実施例と比較例のガラスの透過率を示す図である。
【発明を実施するための形態】
【００５０】
本発明のガラスは、鱗片状ガラス又はミルドファイバーの形態を取りうる。すなわち、本発明のガラスは、鱗片状ガラス及びミルドファイバーのうち、鱗片状ガラスのみを含んでいてもよいし、ミルドファイバーのみを含んでいてもよい。以下の説明は、特に断りがない限り、ガラスが鱗片状ガラスである場合と、ミルドファイバーである場合との両方に当てはまるものとする。
【００５１】
本発明のガラスは、ガラス組成として、質量％で、ＺｒＯ2  １２〜２４％、ＴｉＯ2  ２〜２０％を含有する。なお、本発明において「％」表示は「質量％」のことを示す。
【００５２】
本発明のガラスは、ガラス組成として、ＺｒＯ2を必須成分として含有する。ＺｒＯ2は、ガラスの耐アルカリ性、耐酸性及び耐水性を向上させる成分である。そのため、ガラス組成として、ＺｒＯ2の含有量が多いガラスを複合塗料に含有させることで、塗膜がセメント由来のアルカリ成分に浸食され難くなる。
【００５３】
ＺｒＯ2の含有量は１２〜２４％であり、１３〜２０％、１４〜１９．５％、特に１６〜１９％が好ましい。ＺｒＯ2の含有量が少なすぎると、耐アルカリ性、耐酸性及び耐水性が低下し、ひいては塗膜の耐アルカリ性、耐酸性及び耐水性が低下する。一方、ＺｒＯ2の含有量が多すぎるとガラスの液相温度が高くなって生産性が低下する上、原料コストも高くなる。
【００５４】
本発明のガラスは、ガラス組成として、ＴｉＯ2を必須成分として２質量％以上含有する。ＴｉＯ2は、ガラスの耐水性と耐アルカリ性を向上させると共に、液相温度を大幅に低下させる成分である。本発明では、ガラス組成として、ＴｉＯ2を含有させることで、紫外域（２００〜３８０ｎｍ）の透過率を低下させて、紫外線吸収性能を顕著に向上させることが可能である。このように、ＴｉＯ2は高い紫外線吸収性能を有するため、ＴｉＯ2を一定以上含有させたガラスを複合塗料に含有させることで、塗膜の紫外線による劣化を抑制できる。また、紫外線吸収性化合物の添加量に比べると、ＴｉＯ2はガラス中に高密度で含有させることが可能な上、可視光域におけるガラスの透過率をあまり低下させない。そのため、特に透明な複合塗料において、塗膜の透明性を維持したまま紫外線による劣化を効果的に抑制できる。
【００５５】
ＴｉＯ2の含有量は２〜２０％であり、５〜１９％、より好ましくは５．６〜１８％、６〜１７％、６．５〜１６％、６．８〜１５％、特に７〜１３％が好ましい。ＴｉＯ2の含有量が少なすぎると、ガラスの耐水性と耐アルカリ性が低下する上、ガラスの紫外線吸収性能が低下する。また、成形温度が上昇して生産コストが高くなる。一方、ＴｉＯ2の含有量が多すぎると、ガラス中にＴｉＯ2を含む結晶が析出し易くなって生産性が低下する上、原料コストが高くなる。
【００５６】
また、本発明のガラスは、更に、ガラス組成として、質量％で、ＳｉＯ2  ５０〜６５％、Ｌｉ2Ｏ＋Ｎａ2Ｏ＋Ｋ2Ｏ  １０〜３０％、ＭｇＯ＋ＣａＯ＋ＳｒＯ＋ＢａＯ  ０〜１０％を含有する。
【００５７】
ＳｉＯ2は、ガラスの骨格構造を形成する主要成分である。また、ガラスの耐酸性を向上させる成分である。ＳｉＯ2の含有量は５０〜６５％が好ましく、５５〜６０％、特に５７〜６０％が好ましい。ＳｉＯ2の含有量が少なすぎると、ガラスの機械的強度や耐酸性が低下し易くなり、ひいては塗膜の強度や耐酸性が低下する。一方、ＳｉＯ2の含有量が多すぎると、ガラスの耐アルカリ性が低下し、塗膜の耐アルカリ性が低下してしまう。また、ガラスの粘度が高くなってガラスの溶融に必要なエネルギーが増大し、製造コストが高くなる。
【００５８】
アルカリ金属酸化物は、ガラスの粘度を低下させ、溶融性や成形性を高める成分である。一方、アルカリ金属酸化物は、多量に含有しすぎるとガラスの耐水性を低下させてしまう成分である。アルカリ金属酸化物の合量（Ｌｉ2Ｏ＋Ｎａ2Ｏ＋Ｋ2Ｏ）は１０〜３０％が好ましく、１２〜２５％、１４〜２２％、特に１５〜１８％が好ましい。アルカリ金属酸化物の合量が少なすぎると、ガラスの粘度が高くなってガラスの溶融に必要なエネルギーが増大し、製造コストが高くなる。一方、アルカリ金属酸化物の合量が多すぎると、ガラスの耐水性が低下し易くなり、ひいては塗膜の耐水性が低下する。
【００５９】
Ｌｉ2Ｏは少量の添加によって液相温度を大幅に下げ生産性を向上させる成分である。Ｌｉ2Ｏの含有量は、０〜５％が好ましく、０〜１％、特に０〜０．６％が好ましい。一方、Ｌｉ2Ｏの含有量が多すぎると製造コストが増加する上、原料供給不安の懸念があるため、不可避不純物を除いて、含有しなくても良い。
【００６０】
Ｎａ2Ｏはガラスの粘度を低下させることによって、ガラスの溶融性や成形性を高める成分である。Ｎａ2Ｏの含有量は１０〜２０％が好ましく、１０〜１８％、特に１２〜１８％が好ましい。Ｎａ2Ｏの含有量が少なすぎると、ガラスの粘度が高くなってガラスの溶融に必要なエネルギーが増大し、製造コストが高くなる。一方、Ｎａ2Ｏの含有量が多すぎるとガラスの液相温度が高くなり、生産性が低下する。また、ガラスの耐水性が低下し易くなり、ひいては塗膜の耐水性が低下する。
【００６１】
Ｋ2Ｏはガラスの粘度を低下させることによって、ガラスの溶融性や成形性を高める成分である。また、液相温度を下げる働きがあり、組成変化による失透性の変動を小さくする効果が大きい。Ｋ2Ｏの含有量は０〜５％が好ましく、０〜３％、０〜２．５％、特に０．１〜２％が好ましい。Ｋ2Ｏの含有量が少なすぎると、組成変化によって失透性が急激に変化するため好ましくない。一方、Ｋ2Ｏの含有量が多すぎるとガラスの耐水性が低下し易くなり、ひいては塗膜の耐水性が低下する。また、Ｋ2Ｏの含有量が多すぎると原料バッチが水分を吸収しやすくなり、原料粉末の凝集体（いわゆる「だま」）が形成されやすくなる。その結果、原料バッチの溶解性が悪化し、ガラス中に未溶解のジルコニアが残留しやすくなって好ましくない。
【００６２】
アルカリ土類金属酸化物は、ガラスの粘度を低下させる成分である。アルカリ土類金属酸化物の合量（ＭｇＯ＋ＣａＯ＋ＳｒＯ＋ＢａＯ）は０〜１０％が好ましく、０．１〜５％、０．３〜３％、特に０．４〜２％が好ましい。アルカリ土類金属酸化物の合量が少なすぎると上記効果を得難くなる。一方、アルカリ土類金属酸化物の合量が多すぎるとガラス中にＺｒ、Ｓｉ、Ｎａ、アルカリ土類金属酸化物等からなる結晶が析出し易くなり、ガラスの液相温度が高くなり生産性が低下する。
【００６３】
ＣａＯはガラスの粘度を低下させる成分である。ＣａＯの含有量は０〜１０％が好ましく、０．１〜５％、０．３〜３％、特に０．４〜２％が好ましい。ＣａＯの含有量が少なすぎると上記効果を得難くなる。一方、ＣａＯの含有量が多すぎるとガラス中にＺｒ、Ｓｉ、Ｎａ、Ｃａ等からなる結晶が析出し易くなり、ガラスの液相温度が高くなり生産性が低下する。
【００６４】
Ａｌ2Ｏ3は、ガラスの化学的耐久性や機械的強度を高める成分である。一方、Ａｌ2Ｏ3は、ガラスの粘度を高める成分でもある。Ａｌ2Ｏ3の含有量は０〜５％が好ましく、０〜３％、特に０〜１％が好ましい。Ａｌ2Ｏ3の含有量が少なすぎると、ガラスの化学耐久性が低下し易くなり、ひいては塗膜の化学耐久性が低下する。一方、Ａｌ2Ｏ3の含有量が多すぎるとガラスの粘度が高くなってガラスの溶融に必要なエネルギーが増大する。
【００６５】
また本発明のガラスは、上記した成分（ＺｒＯ2及びＴｉＯ2、ＳｉＯ2、Ｌｉ2Ｏ、Ｎａ2Ｏ、Ｋ2Ｏ、ＭｇＯ、ＣａＯ、ＳｒＯ、ＢａＯ、Ａｌ2Ｏ3）以外の成分を含みうる。ただし上記した成分の含有量が合量で９８％以上、特に９９％以上となるように組成を調節することが望ましい。その理由は、これらの成分の合量が９８％未満の場合、意図しない異種成分の混入によって耐アルカリ性、耐酸性、耐水性が低下したり、生産性が低下したりする等の不都合が生じ易いからである。
【００６６】
上記した成分以外の成分として、例えばＨ2、ＣＯ2、ＣＯ、Ｈ2Ｏ、Ｈｅ、Ｎｅ、Ａｒ、Ｎ2等の微量成分をそれぞれ０．１％まで含有してもよい。また、ガラス中にＰｔ、Ｒｈ、Ａｕ等の貴金属元素を５００ｐｐｍまで添加してもよい。
【００６７】
さらに耐アルカリ性、耐酸性、耐水性、液相温度の改善のために、Ｂ2Ｏ3、ＺｎＯ、Ｆｅ2Ｏ3、Ｐ2Ｏ5、Ｃｒ2Ｏ3、Ｓｂ2Ｏ3、ＳＯ3、ＭｎＯ、ＳｎＯ2、ＣｅＯ2、Ｃｌ2、Ｌａ2Ｏ3、ＷＯ3、Ｎｂ2Ｏ5、Ｙ2Ｏ3等を合量で２％まで含有してもよい。
【００６８】
本発明のガラスは、光路長３μｍ、波長５５５ｎｍにおける透過率が７５％以上であることが好ましく、７８％以上、８０％以上、特に８５％以上であることが好ましい。更に、可視域（３８０〜７８０ｎｍ）における平均透過率も、７５％以上、７８％以上、８０％以上、８５％以上であれば、より好ましい。このようにすれば、ガラスの透過率が向上するため、塗膜の透過率を向上させることができる。その結果、透明性に優れた塗膜を得ることが可能になる。
【００６９】
なお、更に塗膜の透明性を向上させるためには、上記のようにガラスの透過率を向上させるだけではなく、ガラスと塗膜形成樹脂塗膜の屈折率を整合させることが好ましい。屈折率差は、０．５％以下であることが好ましく、０．３％以下、０．２％以下、特に０．１％以下であることが好ましい、このようにすると、複合塗料の塗膜の透明性を向上させることができる。
【００７０】
本発明のガラスは、光路長３μｍ、波長２７５ｎｍにおける透過率は７０％以下であることが好ましく、６５％以下、６０％以下、５０％以下、特に３０％以下であることが好ましい。更に、紫外域（２００〜３８０ｎｍ）における平均透過率も、６０％以下、５５％以下、５０％以下、４５％以下であれば、より好ましい。このようにすれば、ガラスが紫外線を吸収するため、塗膜が紫外線によって劣化し難くなる。
【００７１】
本発明のガラスは、各種シランカップリング剤で被覆されていることが好ましい。シランカップリング剤としては、アミノシラン、ビニルシラン、エポキシシラン、ウレイドシラン等、各種カップリング剤を用いることができる。このようにすると、ガラス表面のシラノール結合部分との相溶性が良いため、ガラスと塗膜形成樹脂、更には被覆物との密着性を向上できる。
【００７２】
本発明のガラスが鱗片状ガラスの形態である場合、鱗片状ガラスは、平均厚みが０．１〜２０μｍ、平均粒径が２０〜１０００μｍであることが好ましい。また、鱗片状ガラスは、平均粒径が５０〜１０００μｍであることがより好ましい。更に、鱗片状ガラスは、最長の粒径／厚みの比率が１０以上になることが好ましい。
【００７３】
塗膜にバリア性能を持たせる観点からは、鱗片状ガラスの平均厚みが０．１〜２０μｍであることが好ましく、１〜１５μｍ、２〜１４μｍ、特に２〜１０μｍであることが好ましい。また、例えばセメント硬化体塗布後の塗膜の乾燥厚みが２００μｍ以下の場合には、鱗片状ガラスを効率よく塗膜内に並列に配列させる観点からも上記範囲が好ましい。なお、複合塗料は、必要に応じて２回以上重ねて塗布してもよい。
【００７４】
また、耐火塗膜など塗膜に耐火性、耐熱性が要求される場合は鱗片状ガラスの平均厚みは０．１〜２０μｍであることが好ましく、２〜１８μｍ、特に３〜１５μｍであることが好ましい。このようにすると、塗膜の耐熱性を効果的に高めることができる。
【００７５】
また、塗膜内や塗布面に均一に鱗片状ガラスを分散させるためには、鱗片状ガラスの平均粒径が２０〜１０００μｍであることが好ましく、３０〜１０００μｍ、４０〜１０００μｍ、５０〜１０００μｍ、１００〜９００μｍ、２００〜８５０μｍ、特に３００〜８００μｍであることが好ましい。上記の範囲外であると塗布し難くなり、鱗片状ガラスを均一に分散し難くなる。また、塗膜のバリア性能及び耐熱性が低下する。
【００７６】
本発明のガラスがミルドファイバーの形態である場合、ミルドファイバーは、アスペクト比（平均単繊維長／平均単繊維直径）が１〜１００であることが好ましく、１．５〜５０、２．０〜２０、特に２．５〜１０であることが好ましい。塗装又はコンクリート構造物への補修・補強などの目的でシート状の補強材を貼り付ける際の塗布工程は屋外等様々な自然条件の中で施工されるため、塗布後に乾燥・収縮する際に塗膜にひび割れが発生する場合があるが、本発明の複合塗料中に含まれるミルドファイバーは繊維状であるため、前記ひび割れを抑制する効果がある。しかし、アスペクト比が小さすぎると、応力を分散し難くなるため、その効果が得難い。一方、アスペクト比が大きすぎると、ミルドファイバーを塗料に分散させ難くなる上、塗膜の表面状態が悪化する。塗膜の表面状態が悪化すると、美観を損なうだけではなく、塗膜のひび割れや、セメント硬化体のひび割れを惹起する虞がある。
【００７７】
また、ミルドファイバーは、平均単繊維直径が、３〜３０μｍ、８〜２０μｍ、９〜１７μｍ、特に１０〜１４μｍであることが好ましい。平均単繊維直径が小さすぎると長繊維化が困難になり、生産性が悪化する。一方、平均単繊維直径が大きすぎると、塗膜を形成したときに、塗膜表面にミルドファイバーが突出しやすくなるため、表面状態が悪化する。塗膜の表面状態が悪化すると、美観を損なうだけではなく、塗膜のひび割れや、セメント硬化体のひび割れを惹起する虞がある。
【００７８】
また、ミルドファイバーは、平均単繊維長が、２０〜４００μｍ、３０〜３００μｍ、４０〜２５０μｍ、５０〜２００μｍ、特に６０〜１５０μｍであることが好ましい。ミルドファイバーは、長繊維を粉砕加工して製造することから、平均単繊維長が短すぎると粉砕が困難になるばかりか、製造コストが上昇する。一方、平均単繊維長が長すぎると、ミルドファイバー同士の絡まりにより、塗料に分散させ難くなる上、塗膜の表面状態が悪化する。塗膜の表面状態が悪化すると、美観を損なうだけではなく、塗膜のひび割れや、セメント硬化体のひび割れを惹起する虞がある。
【００７９】
本発明の複合塗料は、ガラスを含む。ガラスの詳細は既述のとおりであり、ここでは説明を省略する。
【００８０】
本発明の複合塗料は、ガラスの含有量が０．１〜３０％であることが好ましく、１〜２０％、特に３〜１０％であることが好ましい。ガラスの含有量が少なすぎると、紫外線吸収性能が発揮できず、また、塗膜のバリア性能が低下するため、塗膜やコンクリート硬化体への水或いは大気中の二酸化炭素の進入を阻害し難くなる。更に、機械的強度も低下する。一方、ガラスの含有量が多すぎると、複合塗料中のガラスの分散性が悪化し易くなり、均一な塗膜を得難い。また、塗布し難くなり、所望の塗膜特性を得られなくなる。なお、複合塗料は、必要に応じて２回以上重ねて塗布してもよい。
【００８１】
本発明の複合塗料は、少なくとも塗膜形成樹脂を含む。
【００８２】
塗膜形成樹脂としては、熱可塑性樹脂、熱硬化性樹脂、ＵＶ硬化性樹脂が好ましい。具体的には、アクリル樹脂、ウレタン樹脂、アクリルウレタン樹脂、ポリエステル樹脂、ポリアミド樹脂、メラミン樹脂、フェノール樹脂、アルキッド樹脂、エポキシ樹脂、塩化ビニル樹脂、フッ素樹脂、シラン樹脂、アクリルシリコン樹脂、などが挙げられる。特にこれらの中でも、耐アルカリ性に優れるものが好ましい。
【００８３】
また、塗膜形成樹脂は、所望の特性や用途に合わせて、上述した樹脂やそれ以外から選択される１種又は２種以上のものを任意で選択可能である。例えば、主に美観を求められるような塗装用途としてはアクリル樹脂、アクリルウレタン樹脂やウレタン樹脂、強度を求められるような剥落防止用途としてはエポキシ樹脂やアクリル樹脂が好適に用いられる。また、耐候性や耐薬品性を求められる用途には、例えば、フッ素樹脂を用いることができる。本発明の複合塗料は、耐アルカリ性に優れる上、紫外線による劣化が抑制されているため、いずれの用途でも、上塗り（保護塗装）なしで施工することが可能である。
【００８４】
また、本発明の複合塗料は、更に、シリコーン系化合物、シロキサン化合物、シランカップリング剤、フッ素系化合物のいずれかを含有することができる。特にシラン系化合物の場合、ガラス表面のシラノール結合部分との相溶性が良く、ガラスと塗膜形成樹脂、更には被覆物との密着性を向上できる。
【００８５】
本発明の複合塗料は、耐アルカリ性及び紫外線吸収性能が高いガラスを含有するため、塗膜の紫外線劣化を抑制できる。特に、塗布乾燥後に透明性を有する塗膜の場合、すなわち可視光線領域で７５％以上の透過率を有する塗膜では、その効果が顕著である。
【００８６】
また、本発明の複合塗料は、更に、紫外線吸収性化合物を０〜５％含んでもよく、０〜３％、特に０〜１％含むことが好ましい。
【００８７】
紫外線吸収性化合物としては、チタンや亜鉛などの無機ナノ粒子、また有機系の紫外線吸収剤としてベンゾトリアゾール系紫外線吸収剤やヒドロキシフェニルトリアジン（ＨＰＴ）系紫外線吸収剤、更に、顔料を導入させる場合があり、このうちの１種又は２種以上をそれぞれ上記の量まで含有させてもよい。しかし、紫外線吸収性化合物は、コストや塗膜特性、安定性、塗料中の他成分への影響を鑑みると、一定量以上含有させないことが好ましい。本発明の複合塗料は、紫外線吸収性能が高いガラスを含有しているため、紫外線吸収性化合物の含有量を低減できる。
【００８８】
また、本発明の複合塗料は、例えば、シリコーン樹脂やフッ素樹脂等を含有させることで、塗膜に撥水機能を付与してもよい。
【００８９】
また、本発明の複合塗料は、必要に応じて、顔料等の着色成分を添加することで着色してもよい。
【００９０】
更に、本発明の複合塗料は、必要に応じて、鱗片状ガラスとミルドファイバーの両方を含んでいてもよい。
【００９１】
この場合、鱗片状ガラス及びミルドファイバーの両方が、本発明のガラスであってもよいし、いずれか一方が本発明とは異なるガラスであってもよい。例えば、本発明とは異なるガラスとしては、本発明のガラスとは組成の異なるＡガラス、Ｅガラス、ＥＣガラス等が挙げられる。このようにすることで、紫外線、水、ガスに対する塗膜のバリア性能をより向上させることができる。
【００９２】
また、複合塗料中における鱗片状ガラスとミルドファイバーの配合割合は、要求される特性に合わせて任意で調整可能である。例えば、複合塗料の分散性や、塗膜の均一性をより高めたい場合は、ミルドファイバーを高割合で配合させればよい。一方、紫外線、水、ガスに対する塗膜のバリア性能をより高めたい場合には、鱗片状ガラスを高割合で配合させればよい。
【００９３】
更に、本発明の複合塗料は、セメント硬化体へと直接塗布するだけではなく、中塗りや、上塗り（保護塗装）として用いることもできる。具体的には、セメント硬化体補修後の表面や、補強用繊維（剥落防止用ネット等）の保護塗料として用いても良い。本発明の複合塗料は、耐アルカリ性に優れる上、紫外線による劣化が抑制されているため、耐久性が向上する。
【００９４】
なお、上述したとおり、本発明のガラスは、紫外線吸収性能が高いことはもちろん、耐アルカリ性に優れ、バリア性能が高いため、複合塗料の他にも、様々な用途の複合材料に展開可能である。例えば、本発明のガラスは、有機溶剤と混合することで、撥水剤として用いることができる。
【００９５】
有機溶剤としては、例えば、シラン系化合物、シリコーン系化合物、シロキサン化合物、シランカップリング剤、フッ素系化合物等が挙げられる。特にシラン系化合物の場合、ガラス表面のシラノール結合部分との相溶性が良く、ガラスと被覆物との密着性を向上できる。そのため、セメント硬化体浸透性の撥水剤にも好適に使用できる。また、前述の有機溶剤を主剤とする撥水剤に、更にフッ素樹脂等の塗膜形成樹脂を混合させることで、浸透性を有しかつ塗膜も形成するような撥水剤とすることもよい。
【００９６】
本発明のガラスが鱗片状ガラスである場合、鱗片状であることから、塗面表面や、塗膜中の塗面方向と平行に配向し易いため、塗膜やコンクリート硬化体への水或いは大気中の二酸化炭素の進入を顕著に阻害できる。これにより、塗膜自体の膨れや、コンクリート硬化体の収縮変形、中性化を抑制できる。
【００９７】
また、本発明のガラスがミルドファイバーである場合、塗料中にガラスを均一に分散できる上、繊維状であるため、塗膜のひび割れを抑制することができ、塗膜やコンクリート硬化体への水或いは大気中の二酸化炭素の進入を顕著に阻害できる。これにより、塗膜自体の膨れや、コンクリート硬化体の収縮変形、中性化を抑制できる。更に、塗料中での分散性が良いため、複合塗料にガラスを多く含有でき、前述した効果を効果的に享受できる。
【００９８】
本発明のガラスは、紫外線吸収性能が高いため、撥水剤に用いた際にも撥水剤の紫外線劣化を抑制できるため、被膜性能が向上し、撥水効果が長持ちする。また、塗面表面や、塗膜中の塗面方向に並列に配向し易いため、バリア性能が高く、コンクリート硬化体の劣化が抑制できる。特に、塗布乾燥後に透明性を有する撥水剤の場合、すなわち可視光線領域で７５％以上の透過率を有する撥水剤には顕著な効果が期待できる。
【００９９】
その他に、本発明のガラスは、コンクリートのひび割れ補修に用いるための補修材料或いはコンクリート片の剥落を防止する剥落防止材料として用いてもよい。なお、補修材料とは、例えば、コンクリートのひび割れにエポキシ樹脂やアクリル樹脂を注入し充填或いは塗布することで、補強し、防水性能を向上させ、ひび割れの進展を抑えるものである。また、剥落防止材料は、既設・新設問わず、構造的に剥落防止が必要な箇所にエポキシ樹脂やアクリル樹脂を塗布し、コンクリート片の剥落防止を行うものである。
【０１００】
本発明のガラスを用いると、補修或いは剥落防止材料のバリア性能が向上し、劣化が抑制され耐久性が向上する。その結果、補修或いは剥落防止材料そのものやコンクリート躯体への水或いは大気中の二酸化炭素の進入を阻害する効果を長期にわたって高めることができる。なお、前記材料は、透明性を有するものだけでなく、美観や、コンクリートと色調を合わせる目的のために、必要に応じて顔料等の着色成分を添加してもよい。更に、必要に応じて補強用繊維（剥落防止用ネット等）と複合して使用してもよい。
【実施例１】
【０１０１】
表１は本発明の実施例（試料Ｎｏ．１、２）及び比較例（試料Ｎｏ．３、４）を示している。なお、実施例Ｎｏ．１、２及び比較例Ｎｏ．３は鱗片状ガラスを含む例であり、比較例Ｎｏ．４は鱗片状ガラスを含まない例である。実施例Ｎｏ．１、２は、本発明のガラス組成を満たす鱗片状ガラスを含んでいる。【０１０２】
【表１】
2019039495.tif 000003
【０１０３】
表の各試料は、次のようにして作製した。【０１０４】
まず、表中のガラス組成になるように、天然原料、化成原料等の各種ガラス原料を秤量、混合して、ガラスバッチを作製した。次に、このガラスバッチを白金ロジウム合金製坩堝に投入した後、間接加熱電気炉内で１５５０℃、５時間加熱して、溶融ガラスを得た。なお、均質な溶融ガラスを得るために、加熱時に、耐熱性撹拌棒を用いて、溶融ガラスを複数回攪拌した。その後、耐熱鋼製チューブに溶融ガラスを巻き付け、反対側から空気を流し込みガラスを膨らませた後、冷却してから破砕して、平均厚み３μｍ、平均粒径６００μｍの鱗片状ガラスを得た。【０１０５】
厚み３μｍの鱗片状ガラスについて、下記の条件で透過率測定を行った。その結果を図１に示す。
機器：日本分光製  分光光度計  Ｖ−６７０
サンプリングピッチ：１ｎｍ
走査速度：２００ｎｍ／ｍｉｎ【０１０６】
図１から分かるように、実施例Ｎｏ．１、２のガラスは、比較例Ｎｏ．３のガラスに比べて紫外域（２００〜３８０ｎｍ）の波長が吸収されやすいにも関わらず、可視域（特に５５５ｎｍ）における透過率は同等である。そのため、本発明のガラスを用いた複合塗料は、紫外線による塗膜の劣化を抑制できる上、塗膜にしたときの可視域における透明性を確保し易い。【０１０７】
また、ガラスの耐アルカリ性は次のようにして測定した。まず、上記したような方法で得た溶融ガラスを流し出し板状のガラス試料を作製した。その板状ガラスを粉砕し、直径３００〜５００μｍの粒度のガラスを比重×２重量分だけ精秤し、続いて１０質量％ＮａＯＨ溶液１００ｍｌ中に浸漬して、８０℃、９０時間の条件で振とうした。その後、ガラス試料の重量減少率を測定した。この値が小さいほど耐アルカリ性に優れていることになる。【０１０８】
続いて、アクリルポリオール系ウレタン樹脂とヘキサメチレンジイソシアネートを４：１の割合に調合し、混練した２液性樹脂の中に、試料Ｎｏ．１〜３の鱗片状ガラスを１５質量％添加した。その後、酢酸エチル、酢酸ブチルなどからなるシンナーを添加し、複合塗料を塗布可能な粘度に調整することで複合塗料を得た。なお、比較例Ｎｏ．４は、鱗片状ガラスを添加せずに作製した塗料である。【０１０９】
次に、得られた複合塗料又は塗料を、砂セメント比が１かつ水セメント比が０．４２のモルタルと、１３ｍｍの長さのガラス繊維を混練して得た、板状の繊維補強セメント硬化体上に乾燥後の塗膜の厚みが１００μｍになるように塗布した。【０１１０】
それぞれの塗膜に関し、塗膜付セメント硬化体の下地の透過具合について、目視にて評価を行い、目視にて下地が全く透過していないものを×、少し透過しているものを△、透過しているものを○、十分透過しているものを◎として評価を行った。【０１１１】
その後、塗膜付セメント硬化体にＪＩＳ  Ｋ５６００−７−７キセノンランプ法（放射照度１８０ｗ/ｍ2）に準じた紫外線を１０００時間照射し、目視にて着色や剥がれ等の変化に関し、変化が顕著であったものを×、あったものを△、ほとんどなかったものを○、全くなかったものを◎として評価を行った。【０１１２】
本発明の鱗片状ガラスは、可視域における透過率が高く、紫外線吸収性能が高い。そのため、実施例Ｎｏ．１、２で示すように、本発明の複合塗料は、塗膜にしたときの可視域における透明性が良好であり、更に紫外線による塗膜の劣化が抑制されていた。
【実施例２】
【０１１３】
表２は本発明の実施例（試料Ｎｏ．５、６）及び比較例（試料Ｎｏ．７〜９）を示している。なお、実施例Ｎｏ．５、６及び比較例Ｎｏ．７、８はミルドファイバーを含む例であり、比較例Ｎｏ．９はミルドファイバーを含まない例である。実施例Ｎｏ．５、６は、本発明のガラス組成を満たすミルドファイバーを含んでいる。【０１１４】
【表２】
2019039495.tif 000004
【０１１５】
透過率及び耐アルカリ性の測定に供するため、実施例１で説明した方法で表の各試料を作製した。なお、透過率及び耐アルカリ性は、ガラス組成に依存するところが大きい。試料Ｎｏ．５は実施例１の試料Ｎｏ．１と同じガラス組成であり、試料Ｎｏ．６は実施例１の試料Ｎｏ．２と同じガラス組成であり、試料Ｎｏ．７及びＮｏ．８は実施例１の試料Ｎｏ．３と同じガラス組成である。そのため、試料Ｎｏ．５〜８の透過率測定及び耐アルカリ性の測定の各結果は、実施例１の対応する試料の測定結果と同じになる。したがって、試料Ｎｏ．５〜８の透過率測定及び耐アルカリ性の測定の各結果は、実施例１の対応する試料の測定結果を援用し、詳しい説明を割愛する。【０１１６】
次に、実施例１で説明した方法で得た溶融ガラスを、数百のノズルを有する貴金属製ブッシングに供給し、繊維状に引き出して所定の平均単繊維直径を有するガラス繊維を得た。得られたガラス繊維をまず３ｍｍにカットし、その後、ヘンシェルミキサーとボールミル式粉砕機によって所定の平均単繊維長になるように粉砕し、ミルドファイバーを得た。【０１１７】
得られたミルドファイバーについて、ＪＩＳ  Ｒ  ３４２０：２０１３のＡ法（輪郭法）で平均単繊維直径を測定し、ＪＩＳ  Ｒ  ３４２０：２０１３のＡ法（輪郭法）に準ずる方法で平均単繊維長を測定した。なお、アスペクト比は、平均単繊維長を平均単繊維直径で割った値である。【０１１８】
続いて、アクリルポリオール系ウレタン樹脂とヘキサメチレンジイソシアネートを４：１の割合に調合し、混練した２液性樹脂の中に、試料Ｎｏ．５〜８のミルドファイバーを１５質量％添加した。その後、酢酸エチル、酢酸ブチルなどからなるシンナーを添加し、複合塗料を塗布可能な粘度に調整することで複合塗料を得た。また、比較例Ｎｏ．９は、ミルドファイバーを添加せずに作製した塗料である。【０１１９】
このようにして作製した複合塗料又は塗料を、目盛付きの５００ｍｌのビーカーに移して３０分間整置した後、蛍光灯光をビーカーの横から透過させた状態でミルドファイバーの沈降状態を目視にて確認した。分散性の評価は、殆どのミルドファイバーが２００ｍｌの目盛より下側に沈降していたものを×、４００ｍｌの目盛より下側に沈降していたものを△、殆ど沈降していなかったものを〇とした。【０１２０】
次に、得られた複合塗料を、砂セメント比が１かつ水セメント比が０．４２のモルタルと、１３ｍｍの長さのガラス繊維を混練して得た、板状の繊維補強セメント硬化体上に乾燥後の塗膜の厚みが１００μｍになるように塗布した。【０１２１】
それぞれの塗膜に関し、塗膜付セメント硬化体の下地の透視具合について、目視にて評価を行い、下地が全く透視できないものを×、少し透視できるものを△、透視できるものを○、十分透視できるものを◎として塗膜の透明性の評価を行った。【０１２２】
その後、塗膜付セメント硬化体にＪＩＳ  Ｋ５６００−７−７キセノンランプ法（放射照度１８０ｗ/ｍ2）に準じた紫外線を１０００時間照射し、目視にて着色や剥がれ等の
変化に関し、変化が顕著であったものを×、あったものを△、ほとんどなかったものを○、全くなかったものを◎として紫外線照射後の塗膜の状態の評価を行った。【０１２３】
本発明のミルドファイバーは、可視域における透過率が高く、紫外線吸収性能が高い。そのため、実施例Ｎｏ．５、６で示すように、本発明の複合塗料は、塗膜にしたときの可視域における透明性が良好であり、更に紫外線による塗膜の劣化が抑制されていた。
【産業上の利用可能性】
【０１２４】
本発明の複合塗料およびガラスは、コンクリート構造物やセメントの塗装用に用いられ、特に、クリア塗装用として好適に用いられる。また、本発明のガラスは、有機溶剤と混合することで、撥水剤として用いることも可能である。更に、コンクリートのひび割れ補修に用いるための補修材料或いはコンクリート片の剥落を防止する剥落防止材料として用いてもよい。
【図１】
2019039495.tif 000005
【国際調査報告】
2019039495.tif 000006
2019039495.tif 000007
2019039495.tif 000008